(57)【特許請求の範囲】
【請求項１】
ポリ乳酸系樹脂（Ａ）、ポリ乳酸系樹脂（Ａ）以外の熱可塑性樹脂（Ｂ）を含有するフィルムであって、熱可塑性樹脂（Ｂ）が、脂肪族ポリエステル系樹脂、および脂肪族芳香族ポリエステル系樹脂からなる群より選ばれる少なくとも１つの樹脂であり、ポリ乳酸系樹脂（Ａ）と熱可塑性樹脂（Ｂ）の合計１００質量％において、ポリ乳酸系樹脂（Ａ）が２０〜９５質量％、熱可塑性樹脂（Ｂ）が５〜８０質量％であり、フィルムの少なくとも片面に、凹部または凸部の不連続部分を有し、不連続部分の高さが５０〜１５０μmであり、透湿度が５００〜３，０００g/(m２・day)であり、耐水度が２００mm以上であるポリ乳酸系フィルム。
【請求項２】
ポリ乳酸系樹脂（Ａ）と熱可塑性樹脂（Ｂ）の合計１００質量部に対して、充填剤（Ｃ）を１〜２００質量部含有する請求項１に記載のポリ乳酸系フィルム。
【請求項３】
熱可塑性樹脂（Ｂ）が、ポリエーテルセグメントとポリ乳酸セグメントとを有するブロック共重合体及びポリエステルセグメントとポリ乳酸セグメントとを有するブロック共重合体からなる群より選ばれる少なくとも１つの樹脂と、脂肪族ポリエステル系樹脂及び脂肪族芳香族ポリエステル系樹脂より選ばれる少なくとも１つの樹脂との組み合わせからなる請求項１または２に記載のポリ乳酸系フィルム。
【発明の詳細な説明】
【技術分野】
【０００１】
本発明は、透湿性、防水性、柔軟性、加工性に優れ、かつ、高バイオマス度であるポリ乳酸系フィルムに関する。
【背景技術】
【０００２】
近年、環境意識の高まりのもと、プラスチック製品の廃棄による土壌汚染問題、および、焼却による二酸化炭素増大に起因する地球温暖化問題が注目されている。前者への対策として、種々の生分解樹脂、後者への対策として、焼却しても大気中に新たな二酸化炭素の負荷を与えないバイオマス（植物由来原料）からなる樹脂がさかんに研究、開発されている。その両方の目的を満足し、かつ、コスト面でも比較的有利なポリ乳酸が注目されている。しかし、ポリ乳酸を、ポリエチレンなどのポリオレフィンが代表的な素材として用いられる軟質フィルム用途に適用しようとすると柔軟性や耐衝撃性に欠けるため、これらの特性を改善し実用化するために各種の試みがなされている。【０００３】
透湿フィルムの分野では、例えば、特許文献１には、ポリ乳酸樹脂、充填剤及び一般的なポリエステル系可塑剤を含むシートを少なくとも１軸延伸してなる多孔性シートが開示されている。また、特許文献２には、ポリ乳酸系重合体、脂肪族−芳香族共重合ポリエステル、可塑剤、微粉状充填剤が配合された混合物を溶融製膜し、縦延伸、横延伸すること、空孔を形成した多孔性フィルムが開示されている。
【先行技術文献】
【特許文献】
【０００４】
【特許文献１】特開２００７−１１２８６７号公報
【特許文献２】特開２００４−１４９６７９号公報
【発明の概要】
【発明が解決しようとする課題】
【０００５】
前述の特許文献１および特許文献２に記載の技術では、フィルム製造時の延伸工程が必須である。延伸工程が必要である場合、工程数が増えたり、装置が大型化したりするため、製造の簡便さや製造コスト面で不利となる。また、充填剤配合と延伸による方法では、透湿性は発現するが、延伸後にフィルムの伸度が大きく低下し、各用途で使用する際のフィルムの加工性に劣るものであった。【０００６】
つまり、これまでに透湿性、柔軟性に優れ、かつ、高バイオマス度であるポリ乳酸フィルムの検討がなされてきたが、製造の簡便さや製造コスト面で不利であり、また、その加工性能は不十分であった。【０００７】
本発明は、かかる従来技術の背景に鑑み、透湿性、防水性、柔軟性、加工性に優れ、かつ、高バイオマス度である、ポリ乳酸系フィルムを提供せんとするものである。
【課題を解決するための手段】
【０００８】
本発明のポリ乳酸系フィルムは、上記課題を解決するため次の構成を有する。すなわち、
【０００９】
ポリ乳酸系樹脂（Ａ）、ポリ乳酸系樹脂（Ａ）以外の熱可塑性樹脂（Ｂ）を含有するフィルムであって、熱可塑性樹脂（Ｂ）が、脂肪族ポリエステル系樹脂、および脂肪族芳香族ポリエステル系樹脂からなる群より選ばれる少なくとも１つの樹脂であり、ポリ乳酸系樹脂（Ａ）と熱可塑性樹脂（Ｂ）の合計１００質量％において、ポリ乳酸系樹脂（Ａ）が２０〜９５質量％、熱可塑性樹脂（Ｂ）が５〜８０質量％であり、フィルムの少なくとも片面に、凹部または凸部の不連続部分を有し、不連続部分の高さが５０〜１５０μmであり、透湿度が５００〜３，０００g/(m２・day)であり、耐水度が２００mm以上であるポリ乳酸系フィルム、である。
【００１０】
本発明のポリ乳酸系フィルムを得るために好ましい製造方法としては、次の(1)または(2)のいずれかが挙げられる。すなわち、
【００１１】
(1)凸部を有するロールと弾性ロールの間に、フィルムを通すエンボス工程を有するポリ乳酸系フィルムの製造方法であり、ポリ乳酸系フィルムがポリ乳酸系樹脂（Ａ）以外の熱可塑性樹脂（Ｂ）を含有し、ポリ乳酸系樹脂（Ａ）と熱可塑性樹脂（Ｂ）の合計１００質量％において、ポリ乳酸系樹脂（Ａ）が２０〜９５質量％、熱可塑性樹脂（Ｂ）が５〜８０質量％であり、熱可塑性樹脂（Ｂ）が、脂肪族ポリエステル系樹脂及び脂肪族芳香族ポリエステル系樹脂より選ばれる少なくとも１つの樹脂であり、圧着面積率が８〜４０％であるポリ乳酸系フィルムの製造方法、または、
【００１２】
(2)凸部を有するロールと凹部を有するロールが雄雌を形成し、その間にフィルムを通すエンボス工程を有するフィルムの製造方法であって、前記凹部の深さが、前記凸部の高さの５〜８０％であり、ポリ乳酸系フィルムがポリ乳酸系樹脂（Ａ）以外の熱可塑性樹脂（Ｂ）を含有し、ポリ乳酸系樹脂（Ａ）と熱可塑性樹脂（Ｂ）の合計１００質量％において、ポリ乳酸系樹脂（Ａ）が２０〜９５質量％、熱可塑性樹脂（Ｂ）が５〜８０質量％であり、熱可塑性樹脂（Ｂ）が、脂肪族ポリエステル系樹脂及び脂肪族芳香族ポリエステル系樹脂より選ばれる少なくとも１つの樹脂であるポリ乳酸系フィルムの製造方法、である。
【００１３】
本発明のポリ乳酸系フィルムは、ポリ乳酸系樹脂（Ａ）と熱可塑性樹脂（Ｂ）の合計１００質量部に対して、充填剤（Ｃ）を１〜２００質量部含有することが好ましい。
【００１４】
本発明のポリ乳酸系フィルムは、熱可塑性樹脂（Ｂ）が、ポリエーテルセグメントとポリ乳酸セグメントとを有するブロック共重合体及びポリエステルセグメントとポリ乳酸セグメントとを有するブロック共重合体からなる群より選ばれる少なくとも１つの樹脂と、脂肪族ポリエステル系樹脂及び脂肪族芳香族ポリエステル系樹脂より選ばれる少なくとも１つの樹脂との組み合わせからなることが好ましい。【００１５】
本発明のポリ乳酸系フィルムを得るために好ましい製造方法(1)は、ポリ乳酸系フィルムがポリ乳酸系樹脂（Ａ）以外の熱可塑性樹脂（Ｂ）を含有し、ポリ乳酸系樹脂（Ａ）と熱可塑性樹脂（Ｂ）の合計１００質量％において、ポリ乳酸系樹脂（Ａ）が２０〜９５質量％、熱可塑性樹脂（Ｂ）が５〜８０質量％であり、熱可塑性樹脂（Ｂ）が、ポリエーテルセグメントとポリ乳酸セグメントとを有するブロック共重合体及びポリエステルセグメントとポリ乳酸セグメントとを有するブロック共重合体からなる群より選ばれる少なくとも１つの樹脂と、脂肪族ポリエステル系樹脂及び脂肪族芳香族ポリエステル系樹脂より選ばれる少なくとも１つの樹脂との組み合わせからなることがさらに好ましい。
【００１６】
本発明のポリ乳酸系フィルムの製造方法(2)は、前記凹部の深さが、前記凸部の高さの４５〜８０％であることが好ましい。【００１７】
本発明のポリ乳酸系フィルムの製造方法(2)は、前記凸部を有するロールの材質が金属ロール、前記凹部を有するロールの材質がペーパーロールであることが好ましい。
【発明の効果】
【００１８】
本発明によれば、透湿性、防水性、柔軟性、加工性に優れ、かつ、高バイオマス度である、ポリ乳酸系フィルムが提供される。本発明のポリ乳酸系フィルムは、透湿性、防水性、柔軟性および加工性を必要とする用途に好ましく用いることができる。具体的には、ベッド用シーツ、枕カバー、衛生ナプキンや紙おむつ等の吸収性物品のバックシートといった医療・衛生材料；雨天用衣類、手袋等の衣料材料；ゴミ袋や堆肥袋、あるいは野菜や果物等の食品用袋、各種工業製品の袋などの包装材料、などに好ましく用いることができる。
【図面の簡単な説明】
【００１９】
【図１】エンボスロール表面の凹凸部の断面図である。
【図２】エンボスロール表面の凹凸部を上から見た図である。
【図３】フィルムの凹凸部の断面図である。
【発明を実施するための形態】
【００２０】
発明者らは、前記課題、つまり、透湿性、防水性、柔軟性、加工性に優れ、かつ、高バイオマス度である、ポリ乳酸系フィルムについて鋭意検討した結果、フィルムの少なくとも片面に、凹部または凸部の不連続部分を有し、透湿度を一定の条件内に納めることにより、かかる課題の解決に初めて成功したものである。
【００２１】
すなわち本発明は、ポリ乳酸系樹脂（Ａ）を含有するフィルムであって、フィルムの少なくとも片面に、凹部または凸部の不連続部分を有し、透湿度が５００〜３，０００g/(m２・day)であるポリ乳酸系フィルムである。
【００２２】
以下、本発明のポリ乳酸系フィルムについて説明する。
（ポリ乳酸系樹脂（Ａ））
本発明のポリ乳酸系フィルムは、ポリ乳酸系樹脂（Ａ）を含むことが重要である。
【００２３】
ポリ乳酸系樹脂（Ａ）とは、Ｌ−乳酸ユニットおよびＤ−乳酸ユニットから選ばれる単量体ユニットを主たる構成成分とする重合体である。ここで主たる構成成分とは、重合体の構成単位中において、乳酸ユニットの質量割合が最大であることを意味する。ポリ乳酸系樹脂（Ａ）における乳酸ユニットの質量割合は、好ましくは重合体１００質量％中において７０質量％〜１００質量％である。
【００２４】
ポリ乳酸系樹脂としては、ポリＬ−乳酸、ポリＤ−乳酸などが好ましく用いられる。本発明でいうポリＬ−乳酸とは、重合体中の全乳酸ユニット１００mol％中において、Ｌ−乳酸ユニットの含有割合が５０mol％を超え１００mol％以下のものをいう。一方、本発明でいうポリＤ−乳酸とは、重合体中の全乳酸ユニット１００mol％中において、Ｄ−乳酸ユニットの含有割合が５０mol％を超え１００mol％以下のものをいう。
【００２５】
ポリＬ−乳酸は、Ｄ−乳酸ユニットの含有割合によって、樹脂自体の結晶性が変化する。つまり、ポリＬ−乳酸中のＤ−乳酸ユニットの含有割合が多くなれば、ポリＬ−乳酸の結晶性は低くなり非晶に近づく。逆にポリＬ−乳酸中のＤ−乳酸ユニットの含有割合が少なくなれば、ポリＬ−乳酸の結晶性は高くなっていく。同様に、ポリＤ−乳酸は、Ｌ−乳酸ユニットの含有割合によって、樹脂自体の結晶性が変化する。つまり、ポリＤ−乳酸中のＬ−乳酸ユニットの含有割合が多くなれば、ポリＤ−乳酸の結晶性は低くなり非晶に近づく。逆にポリＤ−乳酸中のＬ−乳酸ユニットの含有割合が少なくなれば、ポリＤ−乳酸の結晶性は高くなっていく。
【００２６】
ポリＬ−乳酸中のＬ−乳酸ユニットの含有割合、あるいは、ポリＤ−乳酸中のＤ−乳酸ユニットの含有割合は、フィルムの機械強度を維持する観点から、全乳酸ユニット１００mol％中において８０〜１００mol％が好ましく、より好ましくは８５〜１００mol％である。
【００２７】
本発明で用いられるポリ乳酸系樹脂（Ａ）は、乳酸ユニット以外の他の単量体ユニットを共重合してもよい。他の単量体としては、エチレングリコール、プロピレングリコール、ブタンジオール、ヘプタンジオール、ヘキサンジオール、オクタンジオール、ノナンジオ−ル、デカンジオール、１，４−シクロヘキサンジメタノ−ル、ネオペンチルグリコール、グリセリン、ペンタエリスリトール、ビスフェノ−ルＡ、ポリエチレングリコール、ポリプロピレングリコールおよびポリテトラメチレングリコールなどのグリコール化合物；シュウ酸、コハク酸、アジピン酸、セバシン酸、アゼライン酸、ドデカンジオン酸、マロン酸、グルタル酸、シクロヘキサンジカルボン酸、テレフタル酸、イソフタル酸、フタル酸、ナフタレンジカルボン酸、ビス（ｐ−カルボキシフェニル）メタン、アントラセンジカルボン酸、４，４´−ジフェニルエーテルジカルボン酸、５−ナトリウムスルホイソフタル酸、５−テトラブチルホスホニウムイソフタル酸などのジカルボン酸；グリコール酸、ヒドロキシプロピオン酸、ヒドロキシ酪酸、ヒドロキシ吉草酸、ヒドロキシカプロン酸、ヒドロキシ安息香酸などのヒドロキシカルボン酸；カプロラクトン、バレロラクトン、プロピオラクトン、ウンデカラクトン、１，５−オキセパン−２−オンなどのラクトン類を挙げることができる。上記の乳酸ユニット以外の他の単量体ユニットの共重合量は、重合体中の単量体ユニット全体１００mol％中において、３０mol％以下であることが好ましく、１０mol％以下であることがより好ましい。なお、上記した単量体ユニットの中でも、用途に応じて生分解性を有する成分を選択することが好ましい。
【００２８】
また、ポリ乳酸系樹脂（Ａ）について、主成分がポリＬ−乳酸の場合はポリＤ−乳酸を、また、主成分がポリＤ−乳酸の場合はポリＬ−乳酸を、少量混合することも好ましい。これにより形成されるステレオコンプレックス結晶は、通常のポリ乳酸の結晶（α結晶）よりも融点が高いため、フィルムの耐熱性が向上するためである。
【００２９】
ポリ乳酸系樹脂（Ａ）の質量平均分子量は、実用的な機械特性を満足させるため、５万〜５０万であることが好ましく、８万〜４０万であることがより好ましく、１０万〜３０万であることがさらに好ましい。
【００３０】
ポリ乳酸系樹脂（Ａ）の製造方法としては、詳細は後述するが、既知の重合方法を用いることができる。具体的には、乳酸からの直接重合法、ラクチドを介する開環重合法などを挙げることができる。
【００３１】
本発明のポリ乳酸系フィルムに含まれるポリ乳酸系樹脂（Ａ）の含有量は、特に限定されず、該フィルム中にポリ乳酸系樹脂（Ａ）が含有されさえすれば構わない。
【００３２】
本発明のポリ乳酸系フィルムは、ポリ乳酸系樹脂（Ａ）だけでなく、後述するポリ乳酸系樹脂（Ａ）以外の熱可塑性樹脂（Ｂ）を含有することが好ましい。そして、本発明のポリ乳酸系フィルムは、ポリ乳酸系樹脂（Ａ）と熱可塑性樹脂（Ｂ）の合計１００質量％中において、ポリ乳酸系樹脂（Ａ）が１０〜９５質量％であり、熱可塑性樹脂（Ｂ）が５〜９０質量％であることが好ましい。
【００３３】
本発明のフィルムがポリ乳酸系樹脂（Ａ）以外の熱可塑性樹脂（Ｂ）を含有し、ポリ乳酸系樹脂（Ａ）と熱可塑性樹脂（Ｂ）の合計１００質量％において、ポリ乳酸系樹脂（Ａ）を１０質量％以上とすることで、耐熱性、バイオマス性に優れたフィルムとなり、またポリ乳酸系樹脂（Ａ）を９５質量％以下とすることで、柔軟性に優れたフィルムとなる。フィルム中のポリ乳酸系樹脂（Ａ）の含有量は、ポリ乳酸系樹脂（Ａ）と熱可塑性樹脂（Ｂ）の合計１００質量％中において、２０〜９０質量％であることがより好ましく、３０〜８５質量％であることがさらに好ましく、４０〜８０質量％であることが特に好ましい。
【００３４】
また、本発明のポリ乳酸系フィルム全体に対するポリ乳酸系樹脂（Ａ）の含有量は、５〜９０質量％であることが好ましく、１０〜８５質量％であることがより好ましく、１５〜８０質量％であることがさらに好ましく、２０〜７５質量％であることが特に好ましい。
（エンボス加工）
本発明において、フィルムの少なくとも片面に、凹部または凸部の不連続部分を設ける方法は特に限定されないが、エンボス加工による方法であることが好ましい。エンボス加工では、エンボス部の局所延伸により、フィルム中に、多数の局所的な微細空孔が形成されること、及び／または、多数の薄膜化部分が形成されることにより、フィルム製造時の延伸工程に拠ることなく、透湿性、防水性、柔軟性、加工性を付与せしめることができる。
【００３５】
上記の点で、本発明のポリ乳酸系フィルムは、多数の微細空孔が形成されているフィルム、すなわち、多孔性フィルムであることが好ましい。
【００３６】
以下に、エンボス加工で使用するエンボスロールの一例について、図１、図２を参照しながら説明する。
【００３７】
本発明で使用するエンボスロール表面の凹凸差は、５０〜７００μmであることが好ましい。ここでいう凹凸差とは、エンボスロール表面の高さが最も低い部分と、最も高い部分との差にあたる長さ（図１のａに相当）である。上記凹凸差が５０μm以上であることで、エンボス加工後のフィルムは、エンボス加工による凹部または凸部の不連続部分を有すこととなり、透湿性、柔軟性に優れたものとなる。また、上記凹凸差が７００μm以下であることで、エンボス加工後のフィルムは、エンボス加工による凹部または凸部の不連続部分の高さを適切に制御することができ、防水性、加工性に優れたものとなる。エンボスロール表面の凹凸差は、１００〜５００μmであることがより好ましく、２００〜４００μmであることがさらに好ましい。
【００３８】
本発明で使用するエンボスロール表面の凹部または凸部のピッチは、０．５〜２．０ｍｍであることが好ましい。ここでいう凹部または凸部のピッチとは、エンボスロール表面の凹部または凸部の繰り返し長さの最も短い長さ（図１のｂに相当）である。上記凹部または凸部のピッチが０．５mm以上であることで、エンボス加工後のフィルムは、防水性、加工性に優れたものとなる。また、上記凹部または凸部のピッチが２．０mm以下であることで、エンボス加工後のフィルムは、透湿性、柔軟性に優れたものとなる。エンボスロール表面の凹部または凸部のピッチは、０．５〜１．５mmであることがより好ましく、０．５〜１．０mmであることがさらに好ましい。
【００３９】
本発明で使用するエンボスロールの模様（パターン）は、特に制限は無く、四角凸柄、格子凸柄、亀甲柄、ダイヤ柄、四角錐台柄、円錐台柄、縦線柄、横線柄などが使用できるが、その圧着面積は、０．０２〜０．８０mm２であることが好ましい。ここでいう圧着面積とは、エンボスロールの模様（パターン）ひとつあたりの、エンボスロール表面の高さが高い部分の面積（図２のｃ×ｄに相当する平面の面積）である。つまり、エンボスロール表面に凸部が存在する場合には、凸部の表面の面積である。一方で、エンボスロール表面に凹部が存在する場合には、凹部以外がエンボスロール表面の高さが高い部分なので、該部分の面積である。圧着面積はより好ましくは０．０４〜０．６０mm２、さらに好ましくは０．０６〜０．４０mm２である。また、圧着面積率は、８〜４０％であることが好ましい。ここでいう圧着面積率とは、エンボスロールの単位面積あたりの、エンボスロール表面の高さが高い部分の面積（図２のｃ×ｄに相当する平面の面積）の割合である。つまり、エンボスロール表面に凸部が存在する場合には、凸部の表面の面積割合である。一方で、エンボスロール表面に凹部が存在する場合には、凹部以外がエンボスロール表面の高さが高い部分なので、該部分の面積割合である。圧着面積率はより好ましくは１２〜３０％、さらに好ましくは１６〜２０％である。凹凸の配置は、凹凸が縦横に並ぶ正配列でもよいし、千鳥配列でもよい。
【００４０】
本発明におけるエンボス加工方法としては、エンボスロールと、ゴムロール、ペーパーロール、ウールンペーパーロールなどの弾性ロールの組み合わせのほか、エンボスロールと、その凹凸形状に対応する雌エンボスロールとの組み合わせでもよい。エンボスロールの材質は特に限定されないが、金属ロールであることが一般的である。雌エンボスロールの材質の具体例としては、エンボスロールと同様の金属ロールに加え、ゴムロールなどの弾性ロール、ペーパーロール、ウールンペーパーロールなどの弾性ロールが挙げられる。
【００４１】
ここで、本発明のフィルムの製造方法は、凸部を有するロールと凹部を有するロールが雄雌を形成し、その間にフィルムを通すエンボス工程を有するフィルムの製造方法であって、前記凹部の深さが、前記凸部の高さの５〜８０％であることが好ましい。その際、凸部を有するロールの材質は金属ロール、凹部を有するロールの材質はペーパーロールであることが好ましい。また、凹部の深さは、凸部の高さの２５〜８０％であることがより好ましく、４５〜８０％であることがさらに好ましい。前記凹部の深さが、前記凸部の高さの５％以上とすることで、透湿性が優れたフィルムが得られる。前記凹部の深さが、前記凸部の高さの８０％以下とすることで、防水性、加工性が優れたフィルムが得られる。
（フィルム形状）
本発明のポリ乳酸系フィルムは、フィルムの少なくとも片面に、凹部または凸部の不連続部分を有していることが重要である。なお、凹部または凸部の不連続部分は、エンボス加工により形成されることが好ましい態様である。ここで、凹部または凸部の不連続部分を有している、とは、フィルムの少なくとも片面の表面全体が同一面（断面方向からみて同じ高さ）にある連続状ではなく、フィルムの少なくとも片面の表面全体が凹部または凸部の存在のために同一面にないことをいう。
【００４２】
以下に、本発明のポリ乳酸系フィルムの形状について、図３を参照しながら説明する。
【００４３】
本発明のポリ乳酸系フィルムの不連続部分の高さは、２０〜１５０μmであることが好ましい。ここでいう不連続部分の高さとは、不連続部分を含む断面を観察したときの、フィルム表面の高さが最も低い部分と、最も高い部分との差にあたる長さ（図３のｅに相当）である。上記不連続部分の高さが２０μm以上であることで、透湿性、柔軟性に優れたフィルムとなる。また、上記不連続部分の高さが１５０μm以下であることで、防水性、加工性に優れたフィルムとなる。不連続部分の高さは、５０〜１４５μmであることがより好ましく、１００〜１４０μmであることがさらに好ましい。不連続部分の高さを上記２０〜１５０μmの範囲とするための方法は、例えば、前述した好ましい形状を有するエンボスロールを用い、後述する好ましいロール温度、線圧、ロール速度でエンボス加工することである。
【００４４】
本発明のポリ乳酸系フィルムの不連続部分のピッチは０．５〜２．０mmであることが好ましい。ここでいう不連続部分のピッチとは、フィルムの凹部または凸部の繰り返し長さの最も短い長さ（図３のｆに相当）である。上記不連続部分のピッチが０．５μm以上であることで、防水性、加工性に優れたフィルムとなる。また、上記不連続部分の高さが２．０mm以下であることで、透湿性、柔軟性に優れたフィルムとなる。不連続部分のピッチは、０．７〜１．５mmであることがより好ましく、０．９〜１．２mmであることがさらに好ましい。不連続部分のピッチを上記範囲とするための方法は、例えば、前記した好ましい凹部または凸部のピッチを有するエンボスロールでエンボス加工することである。
【００４５】
本発明のポリ乳酸系フィルムの不連続部分の厚さは、５〜５０μmであることが好ましい。本発明でいうフィルムの不連続部分の厚さとは、不連続部分（凹部及び凸部）のなかで最も薄い部分の厚さのことをいう（例えば、図３のｇやｈに相当する部分）。上記不連続部分の厚さが５μm以上であることで、防水性、加工性に優れたフィルムとなる。また、上記不連続部分の厚さが５０μm以下であることで、透湿性、柔軟性に優れたフィルムとなる。不連続部分の厚さは、８〜３０μmであることがより好ましく、１０〜２０μmであることがさらに好ましい。不連続部分の厚さを上記範囲とするための方法は、例えば、前述した好ましい形状を有するエンボスロールを用い、また、好ましい材質、組み合わせのロールを用い、後述する好ましいロール温度、線圧、ロール速度でエンボス加工することである。
（透湿度）
本発明のポリ乳酸系フィルムは、透湿度が５００〜３，０００g/(m２・day)であることが重要である。本発明でいう透湿度の測定方法は、実施例の「透湿性」の項に記載した通りである。本発明においては、ポリ乳酸系樹脂（Ａ）を含有するフィルムに、例えば、前述した好ましい形状を有するエンボスロールを用い、また、好ましい材質、組み合わせのロールを用い、後述する好ましいロール温度、線圧、ロール速度でエンボス加工することにより、透湿度を上記範囲とすることができる。透湿度がこの範囲にあることで、透湿性を必要とする用途に好ましく用いることが可能となる。
【００４６】
透湿度は、１，０００〜３，０００g/(m２・day)であることが好ましく、１，５００〜３，０００g/(m２・day)であることがより好ましく、２，０００〜３，０００g/(m２・day)であることが特に好ましい。
（ポリ乳酸系樹脂以外の熱可塑性樹脂（Ｂ））
本発明のポリ乳酸系フィルムは、柔軟性、透湿性、防水性、加工性を向上させるために、ポリ乳酸系樹脂（Ａ）以外の熱可塑性樹脂（本発明において、熱可塑性樹脂（Ｂ）と呼ぶ）を含むことが好ましい。該熱可塑性樹脂（Ｂ）としては、ポリアセタール、ポリエチレン、ポリプロピレン、ポリアミド、ポリ（メタ）アクリレート、ポリフェニレンサルファイド、ポリエーテルエーテルケトン、ポリエステル、ポリウレタン、ポリイソプレン、ポリスルホン、ポリフェニレンオキサイド、ポリイミド、ポリエーテルイミド、エチレン／グリシジルメタクリレート共重合体、ポリエステルエラストマー、ポリアミドエラストマー、エチレン／プロピレンターポリマー、エチレン／ブテン−１共重合体、デンプンを含むポリマー、樹脂系の可塑剤などが使用できる。
【００４７】
ポリエステルの具体例としては、ポリエチレンテレフタレート、ポリプロピレンテレフタレート、ポリブチレンテレフタレートなどの芳香族ポリエステル系樹脂；ポリ（エチレンサクシネート・テレフタレート）、ポリ（ブチレンサクシネート・テレフタレート）、ポリ（ブチレンアジペート・テレフタレート）などの脂肪族芳香族ポリエステル系樹脂；ポリグリコール酸、ポリ（３−ヒドロキシブチレート）、ポリ（３−ヒドロキシブチレート・３−ヒドロキシバリレート）、ポリカプロラクトン、ポリブチレンサクシネート、ポリ（ブチレンサクシネート・アジペート）、などの脂肪族ポリエステル系樹脂が使用できる。これらの中でも、生分解性を維持する観点から、脂肪族芳香族ポリエステル系樹脂または脂肪族ポリエステル系樹脂が好ましい。
【００４８】
さらに熱可塑性樹脂（Ｂ）として用いる脂肪族芳香族ポリエステル系樹脂、脂肪族ポリエステル系樹脂としては、柔軟性、透湿性、防水性を向上する観点から、比較的柔軟性の高い、ポリ（ブチレンアジペート・テレフタレート）、ポリブチレンサクシネート、ポリ（ブチレンサクシネート・アジペート）、ポリ（３−ヒドロキシブチレート）、ポリ（３−ヒドロキシブチレート・３−ヒドロキシバリレート）、ポリカプロラクトンが好ましい。熱可塑性樹脂（Ｂ）として、これらの比較的柔軟性の高いポリエステルを含む場合、インフレーション製膜することで、ポリ乳酸系樹脂（Ａ）と熱可塑性樹脂（Ｂ）が、フィルムの厚み方向に幾層にも重なった、層状アロイ構造を形成する。この層状アロイ構造がエンボス加工したフィルムの、特に防水性の発現に大きく貢献することを本発明で見出した。
【００４９】
熱可塑性樹脂（Ｂ）として好適なデンプンを含むポリマーの具体例としては、ノバモント社の生分解性樹脂“マタービー”（登録商標）などが使用できる。
【００５０】
熱可塑性樹脂（Ｂ）として好適な樹脂系の可塑剤の具体例としては、ポリプロピレングリコールセバシン酸エステルなどのポリエステル系可塑剤、ポリアルキレンエーテル系可塑剤、エーテルエステル系可塑剤、アクリレート系可塑剤などが使用できる。かかる可塑剤の中でも、フィルム全体の生分解性を維持する観点から、樹脂系の可塑剤としては、生分解性を有することが好ましい。さらに、可塑剤の耐ブリードアウト性や、フィルムの耐熱性および耐ブロッキング性の観点から、樹脂系の可塑剤は、例えば数平均分子量１，０００以上のポリエチレングリコールなど、常温（２０℃±１５℃）で固体状、つまり、融点が３５℃を超えるものが好ましい。また、ポリ乳酸系樹脂（Ａ）との溶融加工温度を合わせる点で、融点が１５０℃以下であることが好ましい。
【００５１】
同様の観点から、熱可塑性樹脂（Ｂ）として好適な樹脂系の可塑剤は、ポリエーテルセグメントとポリ乳酸セグメントとを有するブロック共重合体、または、ポリエステルセグメントとポリ乳酸セグメントとを有するブロック共重合体であることがさらに好ましい。ここで、可塑化成分は、ポリエーテルセグメントおよびポリエステルセグメントとなる。ここで、ポリエステルセグメントとは、ポリ乳酸以外のポリエステルからなるセグメントを意味する。以下、ポリエーテルセグメントとポリ乳酸セグメントとを有するブロック共重合体、および、ポリエステルセグメントとポリ乳酸セグメントとを有するブロック共重合体を、総称して「ブロック共重合体可塑剤」と記す。これらブロック共重合体可塑剤について以下に説明する。
【００５２】
ブロック共重合体可塑剤に含まれるポリ乳酸セグメントの質量割合は、ブロック共重合体可塑剤全体の５０質量％以下であることが、より少量の添加で所望の柔軟性を付与できるため好ましく、５質量％以上であることが、ブリードアウト抑制の点から好ましい。好ましくは、ブロック共重合体可塑剤１００質量％中において、乳酸ユニットの質量割合が５質量％〜４５質量％であり、ポリエーテルセグメントやポリエステルセグメントの質量割合が５５質量％〜９５質量％である。
【００５３】
また、ブロック共重合体可塑剤１分子中のポリ乳酸セグメントの数平均分子量は１，２００〜１０，０００であることが好ましい。ブロック共重合体可塑剤の有するポリ乳酸セグメントの数平均分子量が、１，２００以上であると、熱可塑性樹脂（Ｂ）であるブロック共重合体可塑剤と樹脂（Ａ）であるポリ乳酸系樹脂との間に十分な親和性が生じる。また、該ポリ乳酸セグメントの一部は、樹脂（Ａ）から形成される結晶中に取り込まれ、いわゆる共晶を形成することで、熱可塑性樹脂（Ｂ）であるブロック共重合体可塑剤を樹脂（Ａ）につなぎ止める作用を生じ、ブロック共重合体可塑剤のブリードアウト抑制に大きな効果を発揮する。その結果、フィルムの耐ブロッキング性も優れることになる。また、このブロック共重合体可塑剤は、常温で液状の可塑剤や常温で個体状であっても共晶を形成しない可塑剤と比較して透湿性に大きく優れる。これは、形成される共晶が後述するエンボス加工による空孔形成効率を向上させているためである。ブロック共重合体可塑剤中のポリ乳酸セグメントの数平均分子量は、１，５００〜６，０００であることがより好ましく、２，０００〜５，０００であることがさらに好ましい。なお、ブロック共重合体可塑剤の有するポリ乳酸セグメントにおいて、Ｌ−乳酸ユニットが９５〜１００質量％であるか、あるいはＤ−乳酸ユニットが９５〜１００質量％であることが、特にブリードアウトが抑制されるため好ましい。
【００５４】
ブロック共重合体可塑剤がポリエーテルセグメントを有する場合は、ポリエーテルセグメントとしてポリアルキレンエーテルからなるセグメントを有することがより好ましい。具体的には、ポリエーテルセグメントとして、ポリエチレングリコール、ポリプロピレングリコール、ポリテトラメチレングリコール、ポリエチレングリコール・ポリプロピレングリコール共重合体などからなるセグメントが挙げられる。特にポリエチレングリコールからなるセグメントは、ポリ乳酸系樹脂（Ａ）との親和性が高いために改質効率に優れ、特に少量の添加で所望の柔軟性を付与できるため好ましい。
【００５５】
また、ブロック共重合体可塑剤がポリアルキレンエーテルからなるセグメントを有する場合、成形時などで加熱する際にポリアルキレンエーテルセグメントが酸化や熱分解され易い傾向があるため、後述するヒンダードフェノール系酸化防止剤、ヒンダードアミン系酸化防止剤などの酸化防止剤やリン系熱安定剤などの熱安定剤を併用することが好ましい。
【００５６】
ブロック共重合体可塑剤がポリエステルセグメントを有する場合は、ポリグリコール酸、ポリ（３−ヒドロキシブチレート）、ポリ（３−ヒドロキシブチレート・３−ヒドロキシバリレート）、ポリカプロラクトン、あるいはエチレングリコール、プロパンジオール、ブタンジオールなどの脂肪族ジオールと、コハク酸、セバシン酸、アジピン酸などの脂肪族ジカルボン酸よりなるポリエステルなどが、ポリエステルセグメントとして好適に用いられる。
【００５７】
なお、ブロック共重合体可塑剤は、その１分子中に、ポリエーテルセグメントとポリエステルセグメントの両方の成分を含有してもよいし、いずれか一方の成分のみを含有してもよい。可塑剤の生産性やコスト等の理由から、いずれか一方の成分とする場合は、より少量の可塑剤の添加で所望の柔軟性を付与できる観点から、ポリエーテルセグメントを用いる方が好ましい。つまりブロック共重合体可塑剤として好ましい態様は、ポリエーテルセグメントとポリ乳酸セグメントとのブロック共重合体である。
【００５８】
さらにまた、ブロック共重合体可塑剤の１分子中のポリエーテルセグメントやポリエステルセグメントの数平均分子量は、７，０００〜２０，０００であることが好ましい。上記範囲とすることで、ポリ乳酸系フィルムを構成する組成物に十分な柔軟性を持たせ、なおかつ、ポリ乳酸系樹脂（Ａ）を含む組成物とした際に溶融粘度を適度なレベルとし、インフレーション製膜法などの製膜加工性を安定させることができる。
【００５９】
前記ポリエーテルセグメントおよび／またはポリエステルセグメントと、ポリ乳酸セグメントの各セグメントブロックの順序構成に特に制限は無いが、より効果的にブリードアウトを抑制する観点から、少なくとも１ブロックのポリ乳酸セグメントがブロック共重合体可塑剤分子の端にあることが好ましい。ポリ乳酸セグメントのブロックがブロック共重合体可塑剤分子の両端にあることが最も好ましい。
【００６０】
このブロック共重合体可塑剤は、ポリ乳酸系樹脂（Ａ）を柔軟化することでフィルム全体の柔軟性の発現、また、フィルムの透湿性、防水性の発現に寄与する。
【００６１】
次に、ポリエーテルセグメントとして、両末端に水酸基末端を有するポリエチレングリコール（以下ポリエチレングリコールをＰＥＧとする）を採用したブロック共重合体可塑剤について具体的に説明する。
【００６２】
両末端に水酸基末端を有するＰＥＧの数平均分子量（以下、ＰＥＧの数平均分子量をＭＰＥＧとする）は、通常、市販品などの場合、中和法などにより求めた水酸基価から計算される。両末端に水酸基末端を有するＰＥＧのｗＥ質量部に対し、ラクチドｗＬ質量部を添加した系において、ＰＥＧの両水酸基末端にラクチドを開環付加重合させ十分に反応させると、実質的にＰＬＡ−ＰＥＧ−ＰＬＡ型のブロック共重合体を得ることができる（ここでＰＬＡはポリ乳酸を示す）。この反応は、必要に応じてオクチル酸錫などの触媒併存下でおこなわれる。このブロック共重合体可塑剤の一つのポリ乳酸セグメントの数平均分子量は、（１/２）×（ｗＬ/ｗＥ）×ＭＰＥＧと求めることができる。また、ポリ乳酸セグメント成分のブロック共重合体可塑剤全体に対する質量割合は、実質的に１００×ｗＬ/（ｗＬ＋ｗＥ）％と求めることができる。さらに、ポリ乳酸セグメント成分を除いた可塑剤成分のブロック共重合体可塑剤全体に対する質量割合は、実質的に１００×ｗＥ/（ｗＬ＋ｗＥ）％と求めることができる。
【００６３】
なお、フィルムからブロック共重合体可塑剤を分離して、ブロック共重合体可塑剤中の各セグメントの数平均分子量の評価をする場合は、以下のようにして行うことができる。フィルムから、ブロック共重合体可塑剤を分離する方法としては、例えばクロロホルムなどの適当な良溶媒にフィルムを均一溶解した後、水や水／メタノール混合溶液など適当な貧溶媒に滴下する。ろ過などにより沈殿物を除去し、ろ液の溶媒を揮発させることによりブロック共重合体可塑剤を得る。こうして分離されたブロック共重合体可塑剤について、ゲルパーミエーションクロマトグラフィー（ＧＰＣ）を用いて数平均分子量（以後Ｍとする）を測定する。また、１Ｈ−ＮＭＲ測定により、ポリ乳酸セグメント、ポリエーテル系セグメントおよび／またはポリエステル系セグメントを特定する。そして、ブロック共重合体が有する一つのポリ乳酸セグメントの分子量は、Ｍ×{１/(１分子中のポリ乳酸セグメントの数)}×(ＩＰＬＡ×７２)/［（ＩＰＥ×ＵＭＰＥ/ＮＰＥ）＋（ＩＰＬＡ×７２）］により算出される。ここで、ＩＰＬＡは、ＰＬＡ主鎖部のメチン基の水素に由来する１Ｈ−ＮＭＲ測定でのシグナル積分強度、ＩＰＥはポリエーテル系セグメントおよび／またはポリエステル系セグメントに由来する１Ｈ−ＮＭＲ測定でのシグナル積分強度をしめす。また、ＵＭＰＥは、ポリエーテル系セグメントおよび／またはポリエステル系セグメントのモノマー単位の分子量、ＮＰＥはポリエーテル系セグメントおよび／またはポリエステル系セグメントのうち、ＩＰＥに相当する１Ｈ−ＮＭＲ測定でのシグナルを与える化学的に等価なプロトンの数である。また、ポリエーテル系セグメントおよび／またはポリエステル系セグメントの数平均分子量は、Ｍ−（ポリ乳酸セグメントの数平均分子量）×（１分子中のポリ乳酸セグメントの数）で計算できる。
【００６４】
なお、エンボス加工を施すフィルムには、通常は可塑剤を含有しない。それは、エンボス加工時の圧着により、可塑剤がブリードアウトしやすく、フィルムの物性が変化してしまうことに加え、ブリードアウトした可塑剤がエンボスロールを汚してしまうからである。本発明では、可塑剤として、樹脂系の可塑剤を用いることで上記の問題点の解決を図ることができたものである。また、樹脂系の可塑剤のなかでも、ポリエーテルセグメントとポリ乳酸セグメントとを有するブロック共重合体、または、ポリエステルセグメントとポリ乳酸セグメントとを有するブロック共重合体を用いることが好ましいことを見出した。
【００６５】
熱可塑性樹脂（Ｂ）を含有することによる、柔軟性と透湿性以外の効果としては、樹脂の種類によるが、例えば、溶融粘度および溶融張力が向上することによる、インフレーション製膜法におけるバブル形成の安定化が挙げられる。また、熱可塑性樹脂（Ｂ）としてポリ（メタ）アクリレートを含有する場合は、ポリ乳酸系フィルムの高温剛性向上、ポリエステルを含有する場合は、ポリ乳酸系フィルムの耐衝撃性および靭性向上、デンプンを含むポリマーを含有する場合は、ポリ乳酸系フィルムの生分解性促進などが挙げられる。
【００６６】
本発明のポリ乳酸系フィルムに含まれる熱可塑性樹脂（Ｂ）の含有量は、ポリ乳酸系樹脂（Ａ）と熱可塑性樹脂（Ｂ）の合計１００質量％中において、５〜９０質量％であることが好ましい。５質量％以上とすることで、柔軟性に優れたフィルムとなる。９０質量％以下とすることで、耐熱性に優れたフィルムとなる。熱可塑性樹脂（Ｂ）の含有量は、ポリ乳酸系樹脂（Ａ）と熱可塑性樹脂（Ｂ）の合計１００質量％中において、１０〜８０質量％であることがより好ましく、１５〜７０質量％であることがさらに好ましく、２０〜６０質量％であることが特に好ましい。
（熱可塑性樹脂（Ｂ）の組み合わせ）
本発明のポリ乳酸系フィルムには、前述の熱可塑性樹脂（Ｂ）の１種のみを含んでもよいし、２種以上を組み合わせて含んでもよい。組み合わせる樹脂には特に制限はなく、熱可塑性樹脂（Ｂ）として前述したポリ乳酸系樹脂以外の熱可塑性樹脂群から選ばれた樹脂をそれぞれ組み合わせることができる。その中でも、柔軟性と透湿性を両立させる点から、樹脂系の可塑剤と、樹脂系の可塑剤以外の熱可塑性樹脂との組み合わせが好ましい。特に、熱可塑性樹脂（Ｂ）として、樹脂系の可塑剤と、樹脂系の可塑剤以外の熱可塑性樹脂とを組み合わせた際に、透湿性と防水性が飛躍的に向上することを見出した。
【００６７】
樹脂系の可塑剤の中では、耐熱性、透湿性、耐ブロッキング性および耐ブリードアウト性の観点から、前述したブロック共重合体可塑剤、つまり、ポリエーテルセグメントとポリ乳酸セグメントとを有するブロック共重合体、または、ポリエステルセグメントとポリ乳酸セグメントとを有するブロック共重合体が好ましい。より好ましくは、ポリエーテルセグメントとポリ乳酸セグメントとを有するブロック共重合体である。
【００６８】
樹脂系の可塑剤以外の熱可塑性樹脂の中では、生分解性の観点から、前述した脂肪族ポリエステル系樹脂や脂肪族芳香族ポリエステル系樹脂が好ましい。それらの中でも、柔軟性、防水性の観点からは、ポリ（ブチレンアジペート・テレフタレート）、ポリブチレンサクシネート、ポリ（ブチレンサクシネート・アジペート）、ポリ（３−ヒドロキシブチレート）、ポリ（３−ヒドロキシブチレート・３−ヒドロキシバリレート）、ポリカプロラクトンから選ばれた樹脂がより好ましい。
【００６９】
つまり熱可塑性樹脂（Ｂ）としては、ポリエーテルセグメントとポリ乳酸セグメントとを有するブロック共重合体、ポリエステルセグメントとポリ乳酸セグメントとを有するブロック共重合体、脂肪族ポリエステル系樹脂、および脂肪族芳香族ポリエステル系樹脂からなる群より選ばれる少なくとも１つの樹脂が好ましい。さらに、ポリエーテルセグメントとポリ乳酸セグメントとを有するブロック共重合体およびポリエステルセグメントとポリ乳酸セグメントとを有するブロック共重合体からなる群より選ばれる少なくとも１つの樹脂（樹脂系の可塑剤）と、脂肪族ポリエステル系樹脂および脂肪族芳香族ポリエステル系樹脂より選ばれる少なくとも１つの樹脂（樹脂系の可塑剤以外の熱可塑性樹脂）との組み合わせからなることが、透湿性向上の観点からより好ましい。
【００７０】
本発明では、前記組み合わせの組成のフィルムに、エンボス加工などによりフィルムの少なくとも片面に、凹部または凸部の不連続部分を設けた場合、ブロック共重合体により柔軟化したポリ乳酸系樹脂（Ａ）の透湿性、防水性の発現効果と、層状アロイ構造による防水性の発現効果との相乗効果により、透湿性と防水性の両立が非常に高いレベルで達成することができることを見出した。
【００７１】
熱可塑性樹脂（Ｂ）が、樹脂系の可塑剤と、樹脂系の可塑剤以外の熱可塑性樹脂との組み合わせである場合、その配合質量比は、(樹脂系の可塑剤/樹脂系の可塑剤以外の熱可塑性樹脂)＝(５/９５)〜(９５/５)であることが好ましく、(１０/９０)〜(８０/２０)であることがより好ましく、(２０/８０)〜(６０/４０)であることがさらに好ましい。
（結晶性ポリ乳酸系樹脂と非晶性ポリ乳酸系樹脂の混合）
本発明のポリ乳酸系フィルムに含有されるポリ乳酸系樹脂（Ａ）は、結晶性ポリ乳酸系樹脂と非晶性ポリ乳酸系樹脂の混合物であることが好ましい。混合物とすることにより、結晶性および、非晶性、それぞれのポリ乳酸系樹脂の利点を両立できるからである。
【００７２】
なお、結晶性ポリ乳酸系樹脂とは、該ポリ乳酸系樹脂を加熱下で十分に結晶化させた後に、適当な温度範囲で示差走査熱量計（ＤＳＣ）にて測定を行った場合、ポリ乳酸成分に由来する融点が観測されるポリ乳酸系樹脂のことをいう。一方で非晶性ポリ乳酸系樹脂とは、同様の測定を行った際に、明確な融点を示さないポリ乳酸系樹脂のことをいう。
【００７３】
結晶性ポリ乳酸系樹脂の含有は、フィルムの耐熱性および耐ブロッキング性向上に好適である。また、樹脂（Ｂ）として前述のブロック共重合体可塑剤を用いる場合、結晶性ポリ乳酸系樹脂はブロック共重合体可塑剤が有するポリ乳酸セグメントと共晶を形成することで、耐ブリードアウト性に大きな効果を発揮する。
【００７４】
一方、非晶性ポリ乳酸系樹脂の含有は、フィルムの柔軟性および耐ブリードアウト性の向上に好適である。これは、フィルムに非晶性ポリ乳酸系樹脂が含有されることにより非晶部分が提供され、そこに可塑剤が分散しやすくなることが影響している。
【００７５】
結晶性ポリ乳酸系樹脂は、耐熱性および耐ブロッキング性向上の観点から、ポリＬ−乳酸中のＬ−乳酸ユニットの含有割合、あるいは、ポリＤ−乳酸中のＤ−乳酸ユニットの含有割合が全乳酸ユニット１００mol％中において９６〜１００mol％が好ましく、より好ましくは９８〜１００mol％である。
【００７６】
結晶性ポリ乳酸系樹脂と非晶性ポリ乳酸系樹脂の混合物を用いる場合、結晶性ポリ乳酸系樹脂と非晶性ポリ乳酸系樹脂の合計を１００質量％としたとき、結晶性ポリ乳酸系樹脂の含有量は５〜６０質量％であることが好ましく、１０〜５０質量％であることがより好ましく、２０〜４０質量％であることがさらに好ましい。
（充填剤（Ｃ））
本発明のポリ乳酸系フィルムは、透湿性を向上させるために、充填剤（Ｃ）を含むことが好ましい。充填剤（Ｃ）としては、無機充填剤および／または有機充填剤が使用できる。
【００７７】
充填剤とは、諸性質を改善するために基材として加えられる物質、あるいは増量、増容、製品のコスト低減などを目的として添加する不活性物質をいう。
【００７８】
無機充填剤の例としては、炭酸カルシウム、炭酸マグネシウム、炭酸バリウム等の炭酸塩；硫酸マグネシウム、硫酸バリウム、硫酸カルシウム等の硫酸塩；酸化亜鉛、酸化ケイ素（シリカ）、酸化ジルコニウム、酸化マグネシウム、酸化カルシウム、酸化チタン、酸化マグネシウム、酸化鉄、アルミナなどの金属酸化物；水酸化アルミニウム等の水酸化物；珪酸塩鉱物、ヒドロキシアパタイト、マイカ、タルク、カオリン、クレー、モンモリロナイト、ゼオライト等の複合酸化物；リン酸リチウム、リン酸カルシウム、リン酸マグネシウム等のリン酸塩；塩化リチウム、フッ化リチウム等の金属塩などを使用することができる。
【００７９】
これらのなかでも、フィルムの透湿性向上や強度、伸度といった機械特性の維持、および低コスト化の観点から、炭酸カルシウム、炭酸バリウム、硫酸バリウム、硫酸カルシウム、酸化ケイ素（シリカ）、酸化チタン、マイカ、タルク、カオリン、クレー、モンモリロナイトが好ましい。
【００８０】
充填剤（Ｃ）の平均粒径は、特に限定されないが、０．０１〜１０μmが好ましい。平均粒径が０．０１μm以上であることで、フィルム中に高充填することが可能となり、その結果、フィルムの多孔化および透湿性向上のポテンシャルが高いフィルムとなる。平均粒径が１０μm以下であることで、フィルムのエンボス加工性、つまり、局所延伸性が良好となり、その結果、フィルムの多孔化および透湿性向上のポテンシャルが高いフィルムとなる。平均粒径は、より好ましくは０．１〜８μm、さらに好ましくは０．５〜５μm、最も好ましくは１〜３μmである。なお、ここでいう平均粒径とは、レーザー回折散乱式の方法で測定される累積分布５０％平均粒子径とする。
【００８１】
充填剤（Ｃ）は、必要に応じて、表面処理することができる。表面処理を行うための表面処理剤としては、リン酸エステル系化合物、脂肪酸、界面活性剤、油脂、ワックス、カルボン酸系カップリング剤、シランカップリング剤、チタネートカップリング剤、高分子系表面処理剤などを使用することができる。これらの中でも、リン酸エステル系化合物、脂肪酸、高分子系表面処理剤、界面活性剤、シランカップリング剤、およびチタネートカップリング剤から選ばれる少なくとも１つの化合物が好ましい。リン酸エステル系化合物および脂肪酸から選ばれる化合物がより好ましい。表面処理することにより、マトリックス樹脂との親和性が向上し、充填剤の凝集抑制および分散性向上に効果があり、樹脂組成物中に均一に分散させることができるようになる。その結果、良好な透湿度を発現するための延伸などの加工性に優れたフィルムを得ることが可能となる。
【００８２】
また、充填剤（Ｃ）の樹脂組成物中での分散性を向上させるため、さらに分散剤を添加することが好ましい。
【００８３】
フィルム中の充填剤（Ｃ）の含有量は、ポリ乳酸系樹脂（Ａ）と熱可塑性樹脂（Ｂ）の合計１００質量部に対して、１〜２００質量部であることが好ましい。フィルム中の充填剤（Ｃ）の含有量を、ポリ乳酸系樹脂（Ａ）と熱可塑性樹脂（Ｂ）の合計１００質量部に対して１質量部以上とすることで、透湿性に優れたフィルムとなる。また、フィルム中の充填剤（Ｃ）の含有量を、ポリ乳酸系樹脂（Ａ）と熱可塑性樹脂（Ｂ）の合計１００質量部に対して２００質量部以下とすることで、フィルムの引張強度および引張伸度を維持して加工性に優れたフィルムとなり、フィルムを製造する際の溶融加工性、エンボス加工性、つまり、局所延伸性などが良好なものとなる。充填剤（Ｃ）の配合量は、樹脂（Ａ）と樹脂（Ｂ）の合計１００質量部に対して、３〜１５０質量部であることがより好ましく、５〜１００質量部であることがさらに好ましく、２５〜７０質量部であることが特に好ましい。
【００８４】
特に本発明では、前記した層状アロイ構造を形成しうる組成中に充填剤（Ｃ）を含む場合、エンボス加工時に、この充填剤（Ｃ）が起点となり、層状アロイの界面剥離を誘発し、透湿性を大きく向上できることを見出した。
（引張伸度）
本発明のポリ乳酸系フィルムは、長さ方向および幅方向（長さ方向と垂直な方向）の引張伸度が、いずれも５０〜３００％であることが好ましい。引張伸度は本発明のポリ乳酸系フィルムを様々な用途に適用する際の加工性に関する指標となり、引張伸度が大きいほど加工性が良好となる。引張伸度が３００％以下であると製造時にロール間走行時や巻き取り時のタルミやシワが生じにくく、ロール巻姿や巻出し性が良好となる。長さ方向および幅方向の引張伸度は、１００〜２９０％がより好ましく、１５０〜２８０％がさらに好ましい。長さ方向および幅方向の引張伸度をいずれも５０〜３００％とするための方法としては、例えば、前記した好ましい種類、含有量の各原料を配合した樹脂組成物からなるフィルムを、前記した好ましい形状を有するエンボスロールを用い、前記した好ましいロール温度、線圧でエンボス加工することが挙げられる。
（引張弾性率）
本発明のポリ乳酸系フィルムは、十分な柔軟性を付与するために、長さ方向および幅方向それぞれの引張弾性率が２００〜１，５００MPaであることが好ましい。引張弾性率は柔軟性に関する指標となり、引張弾性率が小さいほど柔軟性が良好となる。引張弾性率が２００MPa以上であると製造時にロール間走行時や巻き取り時のタルミやシワが生じにくく、ロール巻姿や巻出し性が良好となる。引張弾性率は、２５０〜１，２００MPaであることがより好ましく、２８０〜１，０００MPaであることがさらに好ましく、３００〜９００MPaであることが特に好ましい。長さ方向および幅方向それぞれの引張弾性率を２００〜１，５００MPaとするための方法としては、例えば、前記した好ましい種類、含有量の各原料を配合した樹脂組成物からなるフィルムを、前記した好ましい形状を有するエンボスロールを用い、前記した好ましいロール温度、線圧でエンボス加工することが挙げられる。
（厚み）
本発明のポリ乳酸系フィルムは、フィルム厚みが５〜２００μmであることが好ましい。フィルム厚みを５μm以上とすることで、フィルムとした際のコシが強くなり、取り扱い性に優れ、また、ロール巻姿や巻出し性が良好となる。フィルム厚みを２００μm以下とすることで柔軟性および透湿性に優れるものとなり、また、特にインフレーション製膜法においては、自重によりバブルが不安定化しない。フィルム厚みは、７〜１５０μmがより好ましく、１０〜１００μmがさらに好ましく、１２〜５０μmがさらにより好ましい。
（添加剤）
本発明のポリ乳酸系フィルムを構成する組成物には、本発明の効果を損なわない範囲で前述した以外の添加剤を含有してもよい。例えば、公知の可塑剤、酸化防止剤、結晶核剤、有機滑剤、紫外線安定化剤、末端封鎖剤、着色防止剤、艶消し剤、抗菌剤、消臭剤、難燃剤、耐候剤、帯電防止剤、抗酸化剤、イオン交換剤、粘着性付与剤、消泡剤、着色顔料、染料などが使用できる。
【００８５】
有機滑剤としては、脂肪酸アミド系の化合物が好ましく使用できる。
【００８６】
酸化防止剤としてはヒンダードフェノール系酸化防止剤、ヒンダードアミン系酸化防止剤など好ましく使用できる。
【００８７】
末端封鎖剤としては、カルボジイミド化合物、エポキシ化合物、イソシアネート化合物、オキサゾリン化合物等の付加反応型化合物が好ましく使用できる。
（乳酸オリゴマー成分量）
本発明のポリ乳酸系フィルムは、フィルム中に含まれる乳酸オリゴマー成分量が０．３質量％以下であることが好ましい。より好ましくは０．２質量％以下、さらに好ましくは０．１質量％以下である。フィルム中に含まれる乳酸オリゴマー成分量を０．３質量％以下とすることで、フィルム中に残留している乳酸オリゴマー成分が粉末状あるいは液状として析出することによるハンドリング性の悪化を抑制したり、ポリ乳酸系樹脂の加水分解進行を抑制してフィルムの耐経時性劣化を防止したり、さらには、ポリ乳酸特有の臭気を抑制することができる。ここでいう乳酸オリゴマー成分とは、フィルム中に存在する乳酸や乳酸の線状オリゴマーや環状オリゴマーなどの中で量的に最も代表的である乳酸の環状二量体（ラクチド）、すなわちＬＬ−ラクチド、ＤＤ−ラクチド、およびＤＬ（メソ）−ラクチドである。乳酸オリゴマー成分量を０．３質量％以下とする方法は後述する。
（製造方法）
次に、本発明のポリ乳酸系フィルムを製造する方法について具体的に説明するがこれに限定されるものではない。
【００８８】
本発明におけるポリ乳酸系樹脂（Ａ）は、例えば、次のような方法で得ることができる。原料としては、Ｌ−乳酸またはＤ−乳酸を用いる。前述した乳酸以外のヒドロキシカルボン酸を併用することもできる。またヒドロキシカルボン酸の環状エステル中間体、例えば、ラクチド、グリコリド等を原料として使用することもできる。さらにジカルボン酸類やグリコール類等も使用することができる。
【００８９】
ポリ乳酸系樹脂は、上記原料を直接脱水縮合する方法、または上記環状エステル中間体を開環重合する方法によって得ることができる。例えば直接脱水縮合して製造する場合、乳酸類または乳酸類とヒドロキシカルボン酸類を有機溶媒、特に好ましくはフェニルエーテル系溶媒の存在下で共沸脱水縮合し、共沸により留出した溶媒から水を除き実質的に無水の状態にした溶媒を反応系に戻す方法によって重合することにより高分子量のポリマーが得られる。
【００９０】
また、ラクチド等の環状エステル中間体をオクチル酸錫等の触媒を用い減圧下開環重合することによって高分子量のポリマーが得られることも知られている。このとき、有機溶媒中での加熱還流時の水分および低分子化合物の除去の条件を調整する方法や、重合反応終了後にリン系化合物を添加して触媒を失活させ解重合反応を抑える方法、製造したポリマーを熱処理する方法などを用いることにより、ラクチド量の少ないポリマーを得ることができる。
【００９１】
本発明のポリ乳酸系フィルムを構成する組成物、つまり、ポリ乳酸系樹脂（Ａ）や、必要に応じ、熱可塑性樹脂（Ｂ）、充填剤（Ｃ）およびその他の成分を含有する組成物を得るにあたっては、各成分を溶媒に溶かした溶液を均一混合した後、溶媒を除去して組成物を製造することも可能であるが、各成分を溶融混練することにより組成物を製造する溶融混練法が、溶媒への原料の溶解、溶媒除去等の工程が不要であるので好ましい。溶融混練方法については、特に制限はなく、ニーダー、ロールミル、バンバリーミキサー、単軸または二軸押出機等の公知の混合機を用いることができる。中でも生産性の観点から、単軸または二軸押出機の使用が好ましい。
【００９２】
溶融混練時の温度は１５０℃〜２４０℃の範囲が好ましく、ポリ乳酸系樹脂の劣化を防ぐ意味から、１９０℃〜２１０℃の範囲がより好ましい。
【００９３】
本発明のポリ乳酸系フィルムは、例えば上記した方法により得られた組成物を用いて、公知のインフレーション法、チューブラー法、Ｔダイキャスト法などの既存の製膜方法と、エンボス加工を組み合わせることにより得ることができる。
【００９４】
本発明のポリ乳酸系フィルムを製膜するにあたっては、例えば前述した方法により得られたポリ乳酸系樹脂を含有する組成物を一旦ペレット化し、再度溶融混練して押出・製膜する際には、ペレットを６０〜１００℃にて６時間以上乾燥するなどして、水分量を５００ppm（質量基準）以下とした組成物を用いることが好ましい。さらに、真空度１０torr以下の高真空下で真空乾燥をすることで、該組成物中のラクチド含有量を低減させることが好ましい。該組成物の水分量を５００ppm（質量基準）以下、ラクチド含有量を低減することで、溶融混練中のポリ乳酸系樹脂の加水分解を防ぎ、それにより分子量低下を防ぐことができ、得られる組成物の溶融粘度を適度なレベルとし、製膜工程を安定させることができるため好ましい。また、同様の観点から、組成物を一旦ペレット化、あるいは溶融押出・製膜する際には、ベント孔付きの２軸押出機を使用し、水分や低分子量物などの揮発物を除去しながら溶融押出することが好ましい。
【００９５】
本発明のポリ乳酸系フィルムをインフレーション法により製膜する方法を以下に例示する。
【００９６】
前述のような方法により製造した組成物を真空ベント孔付き２軸押出機にて溶融押出して環状ダイスに導き、環状ダイスから押出して内部には乾燥エアーを供給して風船状（バブル）に形成する。さらにエアーリングにより均一に空冷固化させ、ニップロールでフラットに折りたたみながら所定の引き取り速度で引き取った後、必要に応じて両端、または片方の端を切り開いて巻き取ることで、エンボス加工前のフィルムを得ることができる。良好な透湿性を発現させるためには環状ダイスの温度が重要であり、環状ダイスの温度は好ましくは１５０〜１９０℃、より好ましくは１５５〜１８５℃の範囲である。環状ダイスは、得られるフィルムの厚み精度および均一性の点から、回転式、かつ、スパイラル型を用いるのが良い。また、フィルムに成形した後に、印刷性、ラミネート適性、コーティング適性などを向上させる目的で、コロナ放電処理、プラズマ処理、火炎処理、酸処理などの表面処理を施しても良い
続いて、エンボス加工する方法を以下に例示する。
【００９７】
前述のような方法により製膜したフィルムを、エンボスロールとゴムロールもしくはペーパーロールなどの間を通してエンボス加工を施し、目的とするポリ乳酸系フィルムを得る。このとき、ロール温度は２０〜８０℃が好ましく、ニップ圧力（線圧）は２０〜１００kg/cmが好ましく、ロール回転速度は０．５〜３０ｍ/minが好ましい。エンボス加工は通常１度だけ行うが、必要に応じ２度以上行ってもよい。
【実施例】
【００９８】
以下に実施例を示して本発明をさらに具体的に説明するが、本発明はこれにより何ら制限を受けるものではない。
［測定および評価方法］
実施例中に示す測定や評価は次に示すような条件で行った。
（１）引張弾性率（MPa）
（株）オリエンテック製“TENSILON”（登録商標）UCT-100を用いて、室温２３℃、相対湿度６５％の雰囲気にて、引張弾性率を測定した。具体的には、測定方向に長さ１５０mm、幅１０mmの短冊状にサンプルを切り出し、初期引張チャック間距離５０mm、引張速度２００mm/minで、JIS K 7127 (1999)に規定された方法にしたがって、長さ方向、幅方向それぞれについて１０回の測定を行い、その平均値を引張弾性率とした。
（２）引張伸度（％）
（株）オリエンテック製“TENSILON”（登録商標）UCT-100を用いて、室温２３℃、相対湿度６５％の雰囲気にて、引張伸度を測定した。具体的には、測定方向に長さ１５０mm、幅１０mmの短冊状にサンプルを切り出し、初期引張チャック間距離５０mm、引張速度２００mm/minで、JIS K 7127 (1999)に規定された方法にしたがって、長さ方向、幅方向それぞれについて１０回の測定を行い、その平均値を引張伸度とした。
（３）透湿性
２５℃、９０％ＲＨに設定した恒温恒湿装置にて、JIS Z 0208 (1976)に規定された方法に従って透湿度（g/(m２・day)）の測定を３回行い、その平均値を用いて、以下の基準にて評価した。【００９９】
ＡＡ：２，０００g/(m２・day)以上
Ａ：１，５００g/(m２・day)以上２，０００g/(m２・day)未満
Ｂ：１，０００g/(m２・day)以上１，５００g/(m２・day)未満
Ｃ：５００g/(m２・day)以上１，０００g/(m２・day)未満
Ｄ：５００g/(m２・day)未満。
（４）耐水性
JIS L 1092 (2009)に規定された方法に従って、耐水度試験(静水圧法;Ａ法(低水圧法))を行った。このとき、水準装置の水位上昇速度は６００mm/min±３０mm/minとした。この耐水度(mm)の測定を３回行い、その平均値を用いて、以下の基準にて評価した。【０１００】
ＡＡ：４００mm以上
Ａ：３００mm以上４００mm未満
Ｂ：２００mm以上３００mm未満
Ｃ：１００mm以上２００mm未満
Ｄ：１００mm未満
（５）質量平均分子量、数平均分子量
ゲルパーミエーションクロマトグラフィー（ＧＰＣ）により測定した標準ポリメチルメタクリレート換算の値である。ＧＰＣの測定は、検出器にWATERS社示差屈折計WATERS410を用い、ポンプにWATERS社MODEL510高速液体クロマトグラフィーを用い、カラムにShodex GPC HFIP-806MとShodex GPC HFIP-LGを直列に接続したものを用いて行った。測定条件は、流速０．５mL/minとし、溶媒にヘキサフルオロイソプロパノールを用い、試料濃度１mg/mLの溶液を０．１mL注入した。
（６）不連続部分の高さ
フィルムサンプルを、ウルトラミクロトームを用い、フィルム面を真上から見た際に凹部または凸部の形状の重心を通る断面が観察面となるように、−１００℃で超薄切片を採取した。このフィルム断面の薄膜切片を、走査型電子顕微鏡を用いて、フィルム表面の高さが最も低い部分と、最も高い部分との差にあたる長さが確認できる倍率（例えば２００倍）で断面写真を撮影し、不連続部分の高さを測定した。これを、観察する凹部または凸部を変えて５箇所で行い、得られた値の平均値を、本発明における、不連続部分の高さ（μm）とした。【０１０１】
以下に、実施例で使用した材料について説明する。
［ポリ乳酸系樹脂（Ａ）]
（Ａ１）
結晶性ポリＬ−乳酸樹脂、質量平均分子量＝２００，０００、Ｄ体含有量＝１．４％、融点＝１６６℃
（Ａ２）
結晶性ポリＬ−乳酸樹脂、質量平均分子量＝２００，０００、Ｄ体含有量＝５．０％、融点＝１５０℃、
（Ａ３）
非晶性ポリＬ−乳酸樹脂、質量平均分子量＝２００，０００、Ｄ体含有量＝１２．０％、融点＝無し
上記の融点は、ポリ乳酸樹脂を１００℃の熱風オーブン中で２４時間加熱させた後に、セイコーインスツル社製示差走査熱量計ＲＤＣ２２０を用い、試料５mgをアルミニウム製受皿にセットし、２５℃から昇温速度２０℃/minで２５０℃まで昇温した際の結晶融解ピークのピーク温度として求めた。
［ポリ乳酸系樹脂（Ａ）以外の熱可塑性樹脂（Ｂ）］
（Ｂ１）
ポリブチレンアジペート・テレフタレート樹脂（ＢＡＳＦ社製、商品名“エコフレックス”（登録商標）ＦＢＸ７０１１）
（Ｂ２）
ポリブチレンサクシネート系樹脂（三菱化学（株）製、商品名“ＧＳＰｌａ”（登録商標）ＡＺ９１Ｔ）
（Ｂ３）
ポリブチレンサクシネート・アジペート系樹脂（昭和高分子（株）製、商品名“ビオノーレ”（登録商標）＃３００１）
（Ｂ４）
数平均分子量８，０００のポリエチレングリコール６２質量部とＬ−ラクチド３８質量部とオクチル酸スズ０．０５質量部を混合し、撹拌装置付きの反応容器中で、窒素雰囲気下１６０℃で３時間重合することで、数平均分子量８，０００のポリエチレングリコールの両末端に数平均分子量２，５００のポリＬ−乳酸セグメントを有するブロック共重合体可塑剤Ｂ４を得た。
［可塑剤（Ｐ）］
（Ｐ１）
アセチルクエン酸トリブチル、ファイザー（株）製、商品名“シトロフレックス”（登録商標）Ａ−４）。
［充填剤（Ｃ）］
（Ｃ１）
炭酸カルシウム（三共精粉（株）製、商品名“トップフロー”（登録商標）Ｈ２００、平均粒子径：１．７μm）
［金属製エンボスロール]
(I)  模様：正四角錐台柄、正配列、凹凸差：０．１mm、ピッチ：１．０mm、圧着面積：０．１６mm２、圧着面積率：１６％、凹凸断面の角度θ：１８°
(II)  模様：正四角錐台柄、正配列、凹凸差：０．３mm、ピッチ：１．０mm、圧着面積：０．０９mm２、圧着面積率：９％、凹凸断面の角度θ：１８°
(III)  模様：正四角錐台柄、正配列、凹凸差：０．５mm、ピッチ：１．０mm、圧着面積：０．０４mm２、圧着面積率：４％、凹凸断面の角度θ：１８°
(IV)  模様：正四角錐台柄、正配列、凹凸差：０．３mm、ピッチ：１．０mm、圧着面積：０．１６mm２、圧着面積率：１６％、凹凸断面の角度θ：１８°
(V)  模様：正四角錐台柄、正配列、凹凸差：０．３mm、ピッチ：０．５mm、圧着面積：０．０４mm２、圧着面積率：１６％、凹凸断面の角度θ：１８°
［ポリ乳酸系フィルムの作製］
（比較例１）
ポリ乳酸樹脂（Ａ１）２０質量部、ポリ乳酸樹脂（Ａ３）５０質量部、可塑剤（Ｐ１）３０質量部の混合物をシリンダー温度１９０℃のスクリュー径４４mmの真空ベント付き２軸押出機に供し、真空ベント部を脱気しながら溶融混練し、均質化した後にペレット化して組成物を得た。【０１０２】
この組成物のペレットを、回転式ドラム型真空乾燥機を用いて、温度６０℃で１２時間真空乾燥した。【０１０３】
この乾燥した組成物のペレットを、シリンダー温度１８０℃の単軸押出機に供給し、直径２５０mm、リップクリアランス１．３mm、温度１６０℃の回転式スパイラル型環状ダイスより、ブロー比２．４にてバブル状に上向きに押出し、冷却リングにより空冷し、ダイス上方のニップロールで折りたたみながら引き取り、両端部をエッジカッターにて切断して２枚に切り開き、それぞれワインダーにて巻き取り、最終厚みが２０μmのフィルムを得た。このとき、ドロー比は２７であった。得られたフィルムの物性を表１に示した。
（参考例１）
フィルムの組成を表１のように変更した以外は、比較例１と同様にして厚さ２０μmのフィルムを得た。
【０１０４】
次いで、上記フィルムを、由利ロール（株）製電気加熱式エンボス機ＨＴＥＭ−３００型にセットした、エンボスロール(II)（上段）と、硬度Ｄ−９０の超硬質ゴムロール（下段）の間を、ロール温度５０℃（上段、下段両方）、ニップ圧力（線圧）５０kg/cm、ロール回転速度１．０m/minの条件で通すことで、エンボス加工した。フィルムの物性を表１に示した。
（実施例１〜１８、参考例２〜６、比較例２〜３）
フィルムの組成と、エンボス加工条件を表１〜４のように変更した以外は、参考例１と同様にしてフィルムを得た。得られたフィルムの物性を表１〜４に示した。
（比較例４）
フィルムの組成を表３のように変更した以外は、比較例１と同様にしてフィルムを得た。得られたフィルムの物性を表３に示した。
（実施例１９）
フィルムの組成を表４のように変更した以外は、比較例１と同様にして厚さ２０μmのフィルムを得た。
【０１０５】
次いで、上記フィルムを、由利ロール社製電気加熱式エンボス機ＨＴＥＭ−３００型にセットした、エンボスロール(V)（上段）と、エンボスロール(V)と雄雌を形成する凹み部を有し、その凹み部の深さがエンボスロール(V)の凸部の高さの２５％であるペーパーロール（下段）の間を、ロール温度５０℃（上段、下段両方）、ニップ圧力（線圧）５０kg/cm、ロール回転速度１．０m/minの条件で通すことで、エンボス加工した。フィルムの物性を表４に示した。
（実施例２０）
ペーパーロール（下段）の凹み部の深さがエンボスロール(V)の凸部の高さの４５％であるものに変更した以外は、実施例１９と同様にしてフィルムを得た。得られたフィルムの物性を表４に示した。
（実施例２１）
ペーパーロール（下段）の凹み部の深さがエンボスロール(V)の凸部の高さの８０％であるものに変更した以外は、実施例１９と同様にしてフィルムを得た。得られたフィルムの物性を表４に示した。
（比較例５）
ペーパーロール（下段）の凹み部の深さがエンボスロール(V)の凸部の高さの１００％であるものに変更した以外は、実施例１９と同様にしてフィルムを得た。得られたフィルムの物性を表４に示した。
（実施例２２〜２３、参考例７、比較例６）
フィルムの組成と、エンボス加工条件を表４のように変更した以外は、実施例２１と同様にしてフィルムを得た。得られたフィルムの物性を表４に示した。
【０１０６】
【表１】
0005979007.tif 000002
【０１０７】
【表２】
0005979007.tif 000003
【０１０８】
【表３】
0005979007.tif 000004
【０１０９】
【表４】
0005979007.tif 000005
【０１１０】
なお、参考例１、２では、得られたフィルムから可塑剤のブリードアウトが観測され、また、加工後のエンボスロールにはブリードアウトした可塑剤が付着していた。
【０１１１】
その他の実施例および参考例では上記のような問題は起こらなかった。
【０１１２】
また、参考例１、実施例８、比較例１、比較例４以外の実施例、比較例および参考例について、前記（６）項に記載の方法で断面観察を行ったところ、多数の微細空孔が形成されているフィルム、すなわち、多孔性フィルムであった。
【産業上の利用可能性】
【０１１３】
本発明のポリ乳酸系フィルムは、透湿性、防水性、柔軟性、加工性に優れ、かつ、高バイオマス度である、ポリ乳酸系フィルムである。本発明のポリ乳酸系フィルムは、ベッド用シーツ、枕カバー、衛生ナプキンや紙おむつ等の吸収性物品のバックシートといった医療・衛生材料；雨天用衣類、手袋等の衣料材料；ゴミ袋や堆肥袋、あるいは野菜や果物等の食品用袋、各種工業製品の袋などの包装材料、などに使用できる。
【符号の説明】
【０１１４】
ａ…エンボスロール表面の凹凸差
ｂ…エンボスロール表面の凹部または凸部のピッチ
ｃ…圧着面積を計算する１辺
ｄ…圧着面積を計算する１辺
ｅ…フィルムの不連続部分の高さ
ｆ…フィルムの不連続部分のピッチ
ｇ…凸部の厚さ候補
ｈ…凸部の厚さ候補
θ…凹凸断面の角度
【図１】
0005979007.tif 000006
【図２】
0005979007.tif 000007
【図３】
0005979007.tif 000008